(57)【要約】【課題】本発明の課題は、指向性の高い有機発光素子を提供することにある。【解決手段】基板上に第１の反射ミラー、透明電極、有機発光層、背面電極をこの順に積層した有機発光素子であって、入射角θの波長λの光に対する４００ｎｍ≦λ≦（λ０−Δλ）ｎｍ（ここで、λ０は共振波長である。Δλは、波長４００ｎｍ以上（λ０−１００）ｎｍ以下の光に対する反射率の平均値をＲαとしたとき、４００ｎｍ以上７００ｎｍ以下の波長域において、このＲαと同じ反射率をとる光の最も長い波長と共振波長λ０との差である。）での反射率の平均値をＲ１（θ）、λ０≦λ≦７００ｎｍでの反射率の平均値をＲ２（θ）としたときに、Ｒ１（θ＝０°）が８０％以上１００％以下で、Ｒ２（θ＝０°）が０％以上４０％以下である、あるいは、（Ｒ１（θ）＋Ｒ２（θ））／２を満たす波長をλ（θ）としたとき、ｄλ（θ）／ｄθの絶対値が１０以下である第２の反射ミラーを前記基板の裏面側に配置することを特徴とする有機発光素子。【選択図】　　なし【特許請求の範囲】
【請求項１】
基板上に第１の反射ミラー、透明電極、有機発光層、背面電極をこの順に積層した有機発光素子であって、
下記波長範囲（ａ）における、入射角θの波長λの光に対する反射率の平均値をＲ１（θ）、
波長範囲（ａ）：４００ｎｍ≦λ≦（λ０−Δλ）
（ここで、λ０は共振波長である。Δλは、波長４００ｎｍ以上（λ０−１００）ｎｍ以下の光に対する反射率の平均値をＲαとしたとき、４００ｎｍ以上７００ｎｍ以下の波長域において、このＲαと同じ反射率をとる光の最も長い波長と共振波長λ０との差である。）、
下記波長範囲（ｂ）における、入射角θの波長λの光に対する反射率の平均値をＲ２（θ）、
波長範囲（ｂ）：λ０≦λ≦７００ｎｍ、
としたときに、Ｒ１（θ＝０°）が８０％以上１００％以下で、Ｒ２（θ＝０°）が０％以上４０％以下である第２の反射ミラーを前記基板の裏面側に配置することを特徴とする有機発光素子。
【請求項２】
基板上に第１の反射ミラー、透明電極、有機発光層、背面電極をこの順に積層した有機発光素子であって、
下記波長範囲（ａ）における、入射角θの波長λの光に対する反射率の平均値をＲ１（θ）、
波長範囲（ａ）：４００ｎｍ≦λ≦（λ０−Δλ）
（ここで、λ０は共振波長である。Δλは、波長４００ｎｍ以上（λ０−１００）ｎｍ以下の光に対する反射率の平均値をＲαとしたとき、４００ｎｍ以上７００ｎｍ以下の波長域において、このＲαと同じ反射率をとる光の最も長い波長と共振波長λ０との差である。）、
下記波長範囲（ｂ）における、入射角θの波長λの光に対する反射率の平均値をＲ２（θ）、
波長範囲（ｂ）：λ０≦λ≦７００ｎｍ、
（Ｒ１（θ）＋Ｒ２（θ））／２を満たす波長をλ（θ）、
としたとき、ｄλ（θ）／ｄθの絶対値が１０以下である第２の反射ミラーを前記基板の裏面側に配置することを特徴とする有機発光素子。
【請求項３】
前記第２の反射ミラー上に反射特性の異なる第３〜第ｎ＋２のｎ個の反射ミラーを積層したことを特徴とする請求項１又は２に記載の有機発光素子。
【請求項４】
前記基板の厚みが５μｍ以上１０ｃｍ以下であることを特徴とする請求項１〜３のいずれかに記載の有機発光素子。
【請求項５】
前記第１の反射ミラーおよび／または前記第２の反射ミラーが薄膜多層膜からなることを特徴とする請求項１〜４のいずれかに記載の有機発光素子。
【請求項６】
前記第３〜第ｎ＋２の反射ミラーの中で少なくとも１つの反射ミラーが薄膜多層膜からなることを特徴とする請求項３に記載の有機発光素子。
【請求項７】
前記薄膜多層膜を構成する材料の屈折率のうち最も高い屈折率をｎ１、最も低い屈折率をｎ２としたときに、ｎ１−ｎ２が１．０以下であることを特徴とする請求項５又は６に記載の有機発光素子。
【請求項８】
前記薄膜多層膜の層数が６層以上であることを特徴とする請求項５〜７のいずれかに記載の有機発光素子。
【請求項９】
前記薄膜多層膜の少なくとも１層が、ＺｒＯ２またはＡｌ２Ｏ３を含むことを特徴とする請求項５〜８のいずれかに記載の有機発光素子。
【請求項１０】
前記薄膜多層膜が少なくとも１つの透明導電膜を含むことを特徴とする請求項５〜９のいずれかに記載の有機発光素子。
【発明の詳細な説明】
【０００１】
【発明の属する技術分野】
本発明は、有機発光素子に関する。本発明は、光共振器型構造を利用した指向性が高い有機電界発光素子として好適に利用できる。
【０００２】
【従来の技術】
光共振器型有機発光素子は、指向性がありスペクトルがシャープなため、液晶プロジェクター、光通信デバイス、プリンター露光光源として有望視されている。該素子の指向性を高める方法は、例えば、誘電体多層膜から成る共振器の間に有機発光素子を挟み、共振波長をＥＬ（電界発光）スペクトルのピーク波長の短波側に設定することで、基板に垂直な方向以外に放出される光を抑制し、指向性を向上させる方法がある（例えば、特許文献１参照）。
【０００３】
【特許文献１】
特開平９−１８０８８３号公報
【０００４】
【発明が解決しようとする課題】
しかし、上記方法においても、共振波長より短波側の発光スペクトルが存在する限り、必ずより短波の光が角度を持って出射され、指向性の低下や垂直共振波長以外の光の放出が起きるという問題を抱えていた。
このような問題を鑑み、本発明の課題は、指向性の高い有機発光素子を提供することにある。特に、共振波長より短波側の光の放出を抑えた、指向性の高い光共振器型有機発光素子を提供することにある。
【０００５】
【課題を解決するための手段】
本発明の上記課題は、以下の手段により達成される。
１．　基板上に第１の反射ミラー、透明電極、有機発光層、背面電極をこの順に積層した有機発光素子であって、
下記波長範囲（ａ）における、入射角θの波長λの光に対する反射率の平均値をＲ１（θ）、
波長範囲（ａ）：４００ｎｍ≦λ≦（λ０−Δλ）
（ここで、λ０は共振波長である。Δλは、波長４００ｎｍ以上（λ０−１００）ｎｍ以下の光に対する反射率の平均値をＲαとしたとき、４００ｎｍ以上７００ｎｍ以下の波長域において、このＲαと同じ反射率をとる光の最も長い波長と共振波長λ０との差である。）、
下記波長範囲（ｂ）における、入射角θの波長λの光に対する反射率の平均値をＲ２（θ）、
波長範囲（ｂ）：λ０≦λ≦７００ｎｍ、
としたときに、Ｒ１（θ＝０°）が８０％以上１００％以下で、Ｒ２（θ＝０°）が０％以上４０％以下である第２の反射ミラーを前記基板の裏面側に配置することを特徴とする有機発光素子。
２．　基板上に第１の反射ミラー、透明電極、有機発光層、背面電極をこの順に積層した有機発光素子であって、
下記波長範囲（ａ）における、入射角θの波長λの光に対する反射率の平均値をＲ１（θ）、
波長範囲（ａ）：４００ｎｍ≦λ≦（λ０−Δλ）
（ここで、λ０は共振波長である。Δλは、波長４００ｎｍ以上（λ０−１００）ｎｍ以下の光に対する反射率の平均値をＲαとしたとき、４００ｎｍ以上７００ｎｍ以下の波長域において、このＲαと同じ反射率をとる光の最も長い波長と共振波長λ０との差である。）、
下記波長範囲（ｂ）における、入射角θの波長λの光に対する反射率の平均値をＲ２（θ）、
波長範囲（ｂ）：λ０≦λ≦７００ｎｍ、
（Ｒ１（θ）＋Ｒ２（θ））／２を満たす波長をλ（θ）、
としたとき、ｄλ（θ）／ｄθの絶対値が１０以下である第２の反射ミラーを前記基板の裏面側に配置することを特徴とする有機発光素子。
【０００６】
３．　前記第２の反射ミラーのＲ１（θ＝０°）が８０％以上１００％以下で、Ｒ２（θ＝０°）が０％以上４０％以下であることを特徴とする上記２に記載の有機発光素子。
４．　前記第２の反射ミラーの面積が前記第１の反射ミラーの面積よりも小さいことを特徴とする上記１〜３のいずれかに記載の有機発光素子。
５．　前記第２の反射ミラー上に反射特性の異なる第３〜第ｎ＋２のｎ個の反射ミラーを積層したことを特徴とする上記１〜４のいずれかに記載の有機発光素子。
６．　前記基板の厚みが５μｍ以上１０ｃｍ以下であることを特徴とする上記１〜５のいずれかに記載の有機発光素子。
７．　前記第１の反射ミラーおよび／または前記第２の反射ミラーが薄膜多層膜からなることを特徴とする上記１〜６のいずれかに記載の有機発光素子。
８．　前記第３〜第ｎ＋２の反射ミラーの中で少なくとも１つの反射ミラーが薄膜多層膜からなることを特徴とする上記５に記載の有機発光素子。
【０００７】
９．　前記薄膜多層膜を構成する材料の屈折率のうち最も高い屈折率をｎ１、最も低い屈折率をｎ２としたときに、ｎ１−ｎ２が１．０以下であることを特徴とする上記７または８に記載の有機発光素子。
１０．　前記薄膜多層膜の層数が６層以上であることを特徴とする上記７〜９のいずれかに記載の有機発光素子。
１１．　前記薄膜多層膜が誘電体多層膜からなることを特徴とする上記７〜１０のいずれかに記載の有機発光素子。
１２．　前記薄膜多層膜がＺｒＯ２、Ａｌ２Ｏ３、ＴｉＯ２、ＳｉＯ２、ＣｅＯ２、ＣａＦ２、ＬｉＦ、ＭｇＦ２、Ｎａ２ＡｌＦ６、ＣｅＦ２、ＭｇＯ、ＴｈＯ２、ＳｉＯ、Ｓｂ２Ｏ３、Ｉｎ２Ｏ３、ＺｎＯ、ＳｎＯ２、ＨｆＯ２、Ｔａ２Ｏ５、ＺｎＳ、ＣｄＳ、ＣｄＴｅ、ＺｎＳｅ、Ｓｂ２Ｓ３、Ｓｉ、ＣｄＳｅ、Ｇｅのいずれかを含むことを特徴とする上記７〜１１のいずれかに記載の有機発光素子。
１３．　前記薄膜多層膜がＺｒＯ２、Ａｌ２Ｏ３、ＴｉＯ２、ＳｉＯ２のいずれかを含むことを特徴とする上記７〜１２のいずれかに記載の有機発光素子。
１４．　前記薄膜多層膜がＺｒＯ２またはＡｌ２Ｏ３を含むことを特徴とする上記７〜１３のいずれかに記載の有機発光素子。
１５．　前記薄膜多層膜が少なくとも１つの透明導電膜を含むことを特徴とする上記７〜１４のいずれかに記載の有機発光素子。
１６．　前記薄膜多層膜がＩｎ２Ｏ３、ＺｎＯ、ＳｎＯ２のいずれかを含むことを特徴とする上記７〜１５に記載の有機発光素子。
【０００８】
【発明の実施の形態】
本発明では、基板上に第１の反射ミラー、透明電極（通常、陽極として用いる）、有機発光層、背面電極（通常、陰極として用いる）をこの順に積層させて、第１の反射ミラーと背面電極間の光学長を任意に設定し、この光学長に対応した光を素子から放出させる。具体的には、この光学長を放出させたい光の波長λ０（共振波長）の半波長の整数倍に設定すればよく、このとき背面電極として光を反射できるものを用いれば、第１の反射ミラーと背面電極間で波長λ０の光が共振し強調されて素子から放出される。
第１の反射ミラーは反射率の高い材料であればよく、ＡｇやＡｌなどの金属反射膜等を用いることができる。しかし、金属反射膜は光を吸収し、光量ロスを起こすため、屈折率の異なる２種類以上の誘電体を交互に積層された薄膜多層膜を用いた反射ミラーの方が好ましい。第１の反射ミラーとして誘電体からなる薄膜多層膜を用いた場合の第１の反射ミラーと背面電極間の光学長Ｌは、薄膜多層膜の内部への光の浸み込み分を考慮した下式で与えられる。
【０００９】
【数１】
2004146067.tif 000002
【００１０】
ここで、λ０は共振波長、ｎｅｆｆは薄膜多層膜の有効屈折率、Δｎは薄膜多層膜における２つの層の屈折率差、ｎｉとｄｉは有機化合物層と透明電極の屈折率と膜厚、θｉは有機発光層同士または有機発光層と透明電極との各界面に入射する光と界面に立てた法線とのなす角度である。この光学長Ｌを共振波長λ０の半波長の整数倍に設定すると、光共振器型素子が得られる。
上式から明らかなように、光学長は角度依存性を持ち角度θｉが大きくなると、光学長は短くなる。そのため、光共振器型素子では素子の発光面に立てた法線に対して角度を持った方向に短波な光が共振し出射され、この光が素子の重要な発光特性である指向性を低下させる。
【００１１】
本発明では、入射角θの波長λの光に対する、４００ｎｍ≦λ≦（λ０−Δλ）ｎｍ（ここで、λ０は共振波長である。Δλは、波長４００ｎｍ以上（λ０−１００）ｎｍ以下の光に対する反射率の平均値をＲαとしたとき、４００ｎｍ以上７００ｎｍ以下の波長域において、このＲαと同じ反射率をとる光の最も長い波長と共振波長λ０との差であり、好ましくは０．１ｎｍ以上１００ｎｍ以下である。）での反射率の平均値をＲ１（θ）、λ０≦λ≦７００ｎｍでの反射率の平均値をＲ２（θ）としたときに、
＜１＞Ｒ１（θ＝０°）が８０％以上１００％以下で、Ｒ２（θ＝０°）が０％以上４０％以下である、あるいは、
＜２＞（Ｒ１（θ）＋Ｒ２（θ））／２を満たす波長をλ（θ）としたとき、ｄλ（θ）／ｄθの絶対値が１０以下である、
第２の反射ミラーを基板の裏面側に配置することにより、λ０より短波な光が角度を持って出射されるのを抑え、素子の指向性を改善することができる。
指向性の更なる向上のためには、上記＜１＞および＜２＞の両方を満足する第２の反射ミラーを基板裏面側に配置することがより好ましい。
【００１２】
上記＜１＞、＜２＞の反射条件について更に説明する。
Δλが０．１ｎｍである場合に、４００ｎｍ≦λ≦（λ０−０．１）ｎｍにおける入射角０°の光に対する反射率の平均値Ｒ１（θ＝０°）が８０％以上１００％以下となれば、Δλが１ｎｍに相当する場合にも、４００ｎｍ≦λ≦（λ０−１）ｎｍにおける入射角０°の光に対する反射率の平均値Ｒ１（θ＝０°）は８０％以上１００％以下という条件は満たされる、即ち、このΔλの値が小さいと、λ０より小さい波長の光の大部分が第２の反射ミラーにより素子内部に反射されることになる。よって、このΔλの値が小さいと指向性は向上するが、取り出せる光量は低下する。逆に、大きすぎると指向性が低下し、本発明の効果が少なくなる。したがって、Δλの値の範囲を、好ましくは０．１ｎｍ≦Δλ≦１００ｎｍ、より好ましくは０．１ｎｍ≦Δλ≦５０ｎｍ、更に好ましくは１ｎｍ≦Δλ≦３０ｎｍ、特に好ましいのは２ｎｍ≦Δλ≦１５ｎｍとなるようにするのが好ましい。
さらに、本発明においては、Ｒ１（θ＝０°）はより好ましくは９０％以上１００％以下であり、更に好ましくは９５％以上１００％以下、最も好ましいのは９９％以上１００％以下である。また、Ｒ２（θ＝０°）はより好ましくは０％以上２０％以下であり、更に好ましくは０％以上１０％以下であり、最も好ましいのは０％以上２％以下である。
【００１３】
入射角θが０°でない場合も、θ＝０°の場合と同じく、入射角θの光に対する４００ｎｍ≦λ≦（λ０’−Δλ）ｎｍ（ここで、λ０’は共振波長で、通常、上記θ＝０°の場合の共振波長λ０と異なる。Δλは、波長４００ｎｍ以上（λ０’−１００）ｎｍ以下の光に対する反射率の平均値をＲαとしたとき、４００ｎｍ以上７００ｎｍ以下の波長域において、このＲαと同じ反射率をとる光の最も長い波長と共振波長λ０’との差であり、好ましくは０．１ｎｍ以上１００ｎｍ以下である）での反射率の平均値Ｒ１（θ）が８０％以上１００％以下で、λ０’≦λ≦７００ｎｍでの反射率の平均値Ｒ２（θ）が０％以上４０％以下であることが好ましい。
【００１４】
また、ｄλ（θ）／ｄθの絶対値は、５以下であることがより好ましく、更に好ましくは２．５以下であり、更に好ましくは１以下であり、特に好ましくは０．５以下である。ｄλ（θ）／ｄθの値が大きいと、角度を持った光が第２の反射ミラーを透過しやすくなり、素子の指向性を低下させてしまう。
【００１５】
第２の反射ミラーは、上記＜１＞および／または＜２＞の反射条件を満足するように構成する。例えば、上記ｄλ（θ）／ｄθの絶対値を小さくするのに効果的であるのは、金属薄膜を用いる方法である。金属薄膜の材料としては、Ａｌ、Ａｇ、Ａｕ、Ｐｔ、Ｍｇ、Ｃｒ、Ｃａ等が考えられる。しかし、金属薄膜は可視域の光を吸収する材料が多く、外部量子効率を低下させ光量ロス起こすという欠点を持つので、材料を選定する必要は生じる。
この点において光を吸収しない誘電体を用いた薄膜多層膜（誘電体多層膜）は、より好ましい材料であるが、一般的な誘電体多層膜では上記ｄλ（θ）／ｄθが必ずといっていいほど大きくなってしまう。
以上のように、上記＜２＞の条件であるｄλ（θ）／ｄθの絶対値を小さくし（１０以下）、発光素子として他の諸条件も十分に満足させることは、一般に非常に難しいものであるが、光吸収がなく発光効率の点で有利な誘電体多層膜においても屈折率をうまく調整することで、上記ｄλ（θ）／ｄθを小さくできる。
【００１６】
例えば、誘電体多層膜を構成する材料の屈折率差をできるだけ小さくとることで、反射率を高め、上記ｄλ（θ）／ｄθを小さくすることができ、この方法は条件の設定が難しいものの非常に好ましい。具体的には、誘電体多層膜は１つ以上の高屈折率材料と１つ以上の低屈折率材料の交互多層膜で構成されることが多いが、この高屈折率材料のうち最も高い屈折率をｎ１、低屈折率材料のうちの最も低い屈折率をｎ２としたときに、ｎ１−ｎ２ができるだけ小さいことが望ましい。そのため、本発明でｎ１−ｎ２は、１．０以下が好ましく、０．８以下がより好ましく、０．７以下が更に好ましく、０．６以下が更により好ましく、更には０．５５以下が特に好ましく、０．４０以下が非常に好ましい。下限値は限定されないが、０．３以上が好ましい。
【００１７】
また、設備上や製膜条件で大きく左右されるため、一般的な記述はできないが、層ごとに光学長を変えた構成の薄膜多層膜で第２の反射ミラーを構成することで上記＜１＞、＜２＞の反射条件が達成されることもある。例えば、本発明の第２の反射ミラーを共振波長λ０に対して、λ０／８、λ０／４、λ０／８の光学長を持つ多層薄膜で構成した場合に、前半と後半に製膜する層の光学長を少し厚くし、ちょうど中間にくる１つの層または２つの層の光学長を薄くするなどの、各層の光学長調整を行って実現する方法もある。もちろんこの方法も、製膜条件等のさまざまな要因で決まり、条件の設定は非常に難しい。
【００１８】
また、本発明に好ましい第２の反射ミラーを薄膜多層膜で得る場合、積層数が多いほど好ましい。好ましくは６層以上であり、より好ましくは１５層以上、より好ましくは３５層以上、さらに好ましくは６０層以上である。
本発明において、第２の反射ミラーを誘電体材料で構成する誘電体多層膜とすることは、上記した通り非常に好ましい。最も好ましい誘電体材料としては、ＺｒＯ２、Ａｌ２Ｏ３、ＴｉＯ２、ＳｉＯ２があり、中でもＺｒＯ２、Ａｌ２Ｏ３が特に好ましい。その他にもＣｅＯ２、ＣａＦ２、ＬｉＦ、ＭｇＦ２、Ｎａ３ＡｌＦ６、ＣｅＦ２、ＭｇＯ、ＴｈＯ２、ＳｉＯ、Ｓｂ２Ｏ３、Ｉｎ２Ｏ３、ＺｎＯ、ＳｎＯ２、ＨｆＯ２、Ｔａ２Ｏ５、ＺｎＳ、ＣｄＳ、ＣｄＴｅ、ＺｎＳｅ、Ｓｂ２Ｓ３、Ｓｉ、ＣｄＳｅ、Ｇｅ等が挙げられるが、もちろんこれに限定したものではない。
また、Ｉｎ２Ｏ３やＺｎＯ、ＳｎＯ２などの透明導電膜のような電気的特性を持つ材料は電極と反射ミラー機能を兼用できるという点でより好ましい。
【００１９】
上記で説明してきた第２の反射ミラーを有する本発明の有機発光素子は、単にフィルターを素子の放出面に配置したものとは本質的に違う。フィルターを配置したものは放出された光はフィルターに吸収されてしまう。これに対し、本発明における素子では、光の放出面である基板の裏面側に第２の反射ミラーを配置したことにより、入射角θが０°での共振波長以外の光は基板内に反射するため、基板内を光が伝播しており、再び取り出すことが可能である。
そのため、第２の反射ミラーの面積を第１の反射ミラーの面積よりも小さくしたり、第２の反射ミラー上に反射特性の異なるｎ個の第３、第４、・・・、第ｎ＋２の反射ミラーを積層したりすることで、伝播しているある波長の光を望ましい条件で取り出すことができる。ｎは、所望の波長の光を取り出すことができれば、いくつでもよく、各層の反射ミラーの反射特性に応じて変えることができる。第３〜第ｎ＋２の反射ミラーの材質は、特に限定されないが、上記第２の反射ミラーで説明したのと同様な理由により、屈折率の異なる２種類以上の物質を組合わせて積層した薄膜多層膜が好ましい。
さらに、より多くの光を取り出すためには、基板に光をカップリングさせるような材料を密着させることも考えられる。
【００２０】
図３に、本発明の有機発光素子の一実施態様を示す。図４は図３における上面図である。基板１上に、第１の反射ミラー２、透明電極３、有機発光層４、背面電極５を有し、基板に対して第１の反射ミラーとは反対側に第２の反射ミラー７を有する。さらに、第２の反射ミラー上に、第３〜第ｎ＋２（本実施態様ではｎ＝４）の反射ミラー６を有している。第３〜第ｎ＋２の反射ミラー６の反射特性を変化させることで、各ミラー部分からそれぞれ所望の波長の光を取り出すことができる。また、図５は、図３における上面図で表される有機発光素子の別態様を示すが、この場合、第３〜第ｎ＋２の反射ミラー６から以外にも、第２の反射ミラー７からも所望の波長の光を取り出すことができる。すなわち、これらの例が示すように、本発明では、第２、第３〜第ｎ＋２の反射ミラーの配置や反射特性を変えることで、同一素子中において異なる波長の光を得ることができる。
【００２１】
また、本発明の基板の厚みは５μｍ以上１０ｃｍ以下であることが好ましい。より好ましくは１０μｍ以上１ｃｍ以下、更に好ましくは３０μｍ以上０．５ｍｍ以下、特に好ましくは１００μｍ以上０．２ｍｍ以下である。その理由は、基板厚みが薄いと、第２の反射ミラーと第１の反射ミラー間、および／または第２の反射ミラーと背面電極間の光学長によっては、複合共振が起こってしまうからである。本発明の素子ではレーザー発振していないため、基板厚みが大きくなると複合共振しない。そのため、基板の厚みとしては、上記の条件が好ましい。
【００２２】
本発明において、第１および／または第３〜第ｎ＋２の反射ミラーとして用いることができる薄膜多層膜の構成は、基本的に本発明の反射率の条件を満たすものであるならば何であってもよい。代表的なものとしては、低屈折率材料と高屈折率材料の誘電体多層膜で、各層がそれぞれ共振波長λ０の１／４の厚さの膜で構成されるもの、１／８と１／４と１／８の厚さの交互膜で構成されるもの、１／４と３／４と１／４の厚さの交互膜で構成されるものが考えられるがこれらの組み合わせやこれら以外の構成でも構わない。よく用いられる材料としては、ＳｉＯ２、ＴｉＯ２、Ａｌ２Ｏ３、ＭｇＦ２、ＺｒＯ２等が挙げられる。金属やポリマーなどを用いてもよい。
【００２３】
第１、第２、第３〜第ｎ＋２の反射ミラー層各層は、通常、数十ｎｍ〜数百ｎｍの厚みで作成することができる。
【００２４】
続いて本発明における有機発光層および電極間の構成について説明する。
本発明の有機発光層は、蛍光（燐光を含む）を発する有機化合物からなる発光層であり、発光層と電極との間には必要に応じて、電子輸送層やホール輸送層を設けることができる。具体的な構成は、透明電極／有機発光層／電子輸送層／背面電極、透明電極／ホール輸送層／有機発光層／電子輸送層／背面電極などが挙げられる（逆の構成でもよい）。また、有機発光層、ホール輸送層を複数層設けたり、ホール注入層や電子注入層を設けてもよい。
なお、本明細書において「誘導体」とは、その化合物及びそれから得られる誘導体を意味し、例えば、オキサジアゾール誘導体とは、オキサジアゾール及びその誘導体を意味する。
【００２５】
本発明における電子輸送層に用いることのできる電子輸送材料としては、オキサジアゾール誘導体、トリアゾール誘導体、トリアジン誘導体、ニトロ置換フルオレノン誘導体、チオピランジオキサイド誘導体、ジフェニルキノン誘導体、ペリレンテトラカルボキシル誘導体、アントラキノジメタン誘導体、フレオレニリデンメタン誘導体、アントロン誘導体、ペリノン誘導体、オキシン誘導体、キノリン錯体誘導体などの有機化合物が挙げられる。もちろん、これらの記載以外の有機材料であっても構わない。
本発明においては、電子注入層として絶縁層薄膜を設けることが非常に望ましい。電子注入層の好ましい材料としては、０．１〜１０ｎｍ程度の薄層からなる酸化アルミニウムやフッ化リチウムの層が知られている。もちろんこれ以外の材料、厚みでも構わない。
【００２６】
ホール輸送層に用いられるホール輸送性化合物としては、ポリ−Ｎ−ビニルカルバゾールやポリフェニレンビニレン誘導体、ポリフェニレン、ポリチオフェン、ポリメチルフェニルシラン、ポリアニリンなどの高分子やトリアゾール誘導体、オキサジアゾール誘導体、イミダゾール誘導体、ポリアリールアルカン誘導体、ピラゾリン誘導体及びピラゾロン誘導体、フェニレンジアミン誘導体、アリールアミン誘導体、アミノ置換カルコン誘導体、オキサゾール誘導体、カルバゾール誘導体、スチリルアントラセン誘導体、フルオレノン誘導体、ヒドラゾン誘導体、スチルベン誘導体、フタロシアニン等のポリフィリン誘導体、芳香族第三級アミン化合物及びスチリルアミン化合物、ブタジエン化合物、ベンジジン誘導体、ポリスチレン誘導体、トリフェニルメタン誘導体、テトラフェニルベンジン誘導体、スターバーストポリアミン誘導体などを使用することができる。
【００２７】
本発明の有機発光素子に使用できる有機発光層を構成する有機化合物としては、特に限定するものではなく、励起されて蛍光（燐光を含む）を発することのできるものであればよく、例えば、オキシノイド化合物、ペリレン化合物、クマリン化合物、アザクマリン化合物、オキサゾール化合物、オキサジアゾール化合物、ペリノン化合物、ピロロピロール化合物、ナフタレン化合物、アントラセン化合物、フルオレン化合物、フルオランテン化合物、テトラセン化合物、ピレン化合物、コロネン化合物、キノロン化合物及びアザキノロン化合物、ピラゾリン誘導体及びピラゾロン誘導体、ローダミン化合物、クリセン化合物、フェナントレン化合物、シクロペンタジエン化合物、スチルベン化合物、ジフェニルキノン化合物、スチリル化合物、ジスチリルベンゼン化合物、ブタジエン化合物、ジシアノメチレンピラン化合物、ジシアノメチレンチオピラン化合物、フルオレセイン化合物、ピリリウム化合物、チアピリリウム化合物、セレナピリリウム化合物、テルロピリリウム化合物、芳香族アルダジエン化合物、オリゴフェニレン化合物、キサンテン化合物及びチオキサンテン化合物、シアニン化合物、アクリジン化合物、アクリドン化合物、キノリン化合物、８−ヒドロキシキノリン化合物の金属錯体、ベンゾキノリノールベリリウム錯体、２，２′−ビピリジン化合物の金属錯体、シッフ塩とＩＩＩ族金属との錯体、オキサジアゾール化合物の金属錯体、希土類錯体等が用いられる。
【００２８】
本発明においては、特にオルトメタル化錯体を有機発光層に含有させることが発光効率向上の観点から非常に望ましい。オルトメタル化錯体とは、例えば山本明夫著「有機金属化学―基礎と応用―」１５０頁、２３２頁、裳華房社（１９８２年発行）やＨ．Ｙｅｒｓｉｎ著「Ｐｈｏｔｏｃｈｅｍｉｓｔｒｙ　ａｎｄ　Ｐｈｏｔｏｐｈｙｓｉｃｓ　ｏｆ　Ｃｏｏｒｄｉｎａｔｉｏｎ　Ｃｏｍｐｏｕｎｄｓ」７１〜７７頁、１３５〜１４６頁、Ｓｐｒｉｎｇｅｒ−Ｖｅｒｌａｇ社（１９８７年発行）等に記載されている化合物群の総称である。オルトメタル化錯体を形成する配位子としては、種々のものがあり、上記文献中にも記載されている。好ましい配位子としては、２−フェニルピリジン誘導体、７，８−ベンゾキノリン誘導体、２−（２−チエニル）ピリジン誘導体、２−（１−ナフチル）ピリジン誘導体、２−フェニルキノリン誘導体等が挙げられる。これらの誘導体は必要に応じて置換基を有していてもよい。オルトメタル化錯体を形成する金属としては、Ｉｒ、Ｐｄ、Ｐｔ等が挙げられるが、イリジウム（Ｉｒ）錯体が特に好ましい。本発明に使用するオルトメタル化錯体は、オルトメタル化錯体を形成するのに必要な配位子以外に、他の配位子を有していてもよい。なお、本発明に使用するオルトメタル化錯体は、三重項励起子から発光（燐光を発光）する化合物も含まれており、発光効率向上の観点から好ましい。
【００２９】
これらの発光材料は、単独で用いても、複数併用してもよい。また、高分子発光材料を用いてもよい。高分子発光材料の例としては、ポリ−ｐ−フェニレンビニレン誘導体、ポリフルオレン誘導体、ポリチオフェン誘導体等のπ共役系の他、低分子色素とテトラフェニルジアミンやトリフェニルアミンを主鎖や側鎖に導入したポリマー等が挙げられる。高分子発光材料に低分子発光材料を混合して使用することもできる。
【００３０】
本発明はこれらの構成に加えて、透明電極とホール輸送層（ホール輸送層を設けないときは有機発光層）の間で、透明電極に接して導電性高分子層を設置してもよい。この層を設置することにより、駆動電圧がほとんど上昇することなく、有機化合物層の膜厚を大きくすることができ、輝度ムラやショートが改善される。導電性高分子としては、ＷＯ９８／０５１８７等に記載のポリアニリン誘導体、ポリチオフェン誘導体およびポリピロール誘導体が好ましい。これらの誘導体はプロトン酸（例えば、樟脳スルホン酸、ｐ―トルエンスルホン酸、スチレンスルホン酸、ポリスチレンスルホン酸等）と混合した状態で使用することができる。これらの誘導体は、必要に応じて他の高分子（例えば、ポリメチルメタクリレート（ＰＭＭＡ）やポリ−Ｎ−ビニルカルバゾール（ＰＶＣｚ）等）と混合して使用することもできる。導電性高分子層の表面抵抗は１００００Ω／□以下が望ましい。導電性高分子層の膜厚は１０ｎｍ〜１０００ｎｍ、特に２０ｎｍ〜２００ｎｍが望ましい。
【００３１】
ホール輸送層、電子輸送層、有機発光層および導電性高分子層などの有機化合物層は、真空蒸着法、スパッタ法、ディッピング法、スピンコーティング法、キャスティング法、バーコート法、ロールコート法等、公知の方法を用いて形成することができる。また溶媒を使い分けることにより多層塗布も可能である。
また、第１の反射ミラーと背面電極間の光学長は、所望の共振波長の１／２の整数倍になり、各層の機能を損なわなければ、特に限定されないが、この整数値が、通常１〜１０、好ましくは２〜８、より好ましくは３〜６である。
【００３２】
次に本発明における電極材料の説明をする。
透明電極材料としては、酸化錫、酸化錫インジウム（ＩＴＯ）、酸化亜鉛インジウム等が良く知られている。金や白金などの仕事関数が大きい金属薄膜を用いても良い。また、ポリアニリン、ポリチオフェン、ポリピロールまたはそれらの誘導体などを代表とする有機材料でも良い。透明導電膜については、沢田豊監修「透明導電膜の新展開」シーエムシー刊（１９９９）に詳細に記載されており、本発明に適用できる。
背面電極材料としては、本発明では光共振器のミラーとして光を反射する材質のものであることが必要である。中でも、仕事関数の低いＬｉ、Ｋ等のアルカリ金属やＭｇ、Ｃａなどのアルカリ土類金属が電子注入性からは望ましい。また、酸化されにくく安定なＡｌ等も望ましい。安定性と電子注入性を両立させるために、２種以上の材料を含む層にしてもよく、それらの材料については特開平２−１５５９５号公報や特開平５−１２１１７２号公報に詳しく記載されている。
背面電極の表面（有機化合物層と反対側）には湿気や空気を遮断するための保護層を形成してもよい。この目的の保護層については特開平７−８５９７４号公報等に記載されている。さらに、ガラスやポリ（クロロトリフルオロエチレン）シートを用いて封止することが望ましい。この中に乾燥剤や撥水性のフッ素系不活性液体等を挿入してもよい。
透明電極や背面電極などの無機物の層は真空蒸着法、スパッタ法、イオンプレーティング法などの公知の方法で形成できる。
【００３３】
本発明の有機発光素子の基板は、透明基板として通常のガラス基板の他にプラスチック基板を使用することができる。プラスチック基板としては、耐熱性、寸法安定性、耐溶剤性、電気絶縁性、加工性、低通気性、低吸湿性に優れていることが必要である。このような材料としては、ポリエチレンテレフタレート、ポリブチレンテレフタレート、ポリエチレンナフタレート、ポリスチレン、ポリカーボネート、ポリエーテルスルホン、ポリアリレート、アリルジグリコールカーボネート、ポリイミド等が挙げられる。これらの基板の表面、あるいは電極と反対面（裏面とする）は、透湿防止層（ガスバリア層）を設置するのが好ましい。透湿防止層（ガスバリア層）としては窒化珪素や酸化珪素などの無機物が好ましく、例えば高周波スパッタリング法などにより製膜できる。さらに、必要に応じて、ハードコート層やアンダーコート層を設けてもよい。
【００３４】
また、一般に有機発光素子には発光素子を構成している各層への水分や酸素の侵入を防止するための封止層が設けられる。これらの封止材料としては、テトラフルオロエチレンと少なくとも１種のコモノマーとを含む共重合体、共重合主鎖に環状構造を有する含フッ素共重合体、ポリエチレン、ポリプロピレン、ポリメチルメタクリレート、ポリイミド、ポリユリア、ポリテトラフルオロエチレン、ポリクロロトリフルオロエチレン、ポリジクロロジフルオロエチレン、クロロトリフルオロエチレンおよびジクロロジフルオロエチレンから選ばれる２種以上の共重合体、吸水率１％以上の吸水性物質および吸水率０．１％以下の防湿性物質、Ｉｎ、Ｓｎ、Ｐｂ、Ａｕ、Ｃｕ、Ａｇ、Ａｌ、Ｔｉ、Ｎｉ等の金属、ＭｇＯ、ＳｉＯ、ＳｉＯ２、Ａｌ２Ｏ３、ＧｅＯ、ＮｉＯ、ＣａＯ、ＢａＯ、Ｆｅ２Ｏ３、Ｙ２Ｏ３、ＴｉＯ２等の金属酸化物、ＭｇＦ２、ＬｉＦ、ＡｌＦ３、ＣａＦ２等の金属フッ化物、パーフルオロアルカン、パーフルオロアミン、パーフルオロエーテル等の液状フッ素化炭素および等該液状フッ素化炭素に水分や酸素を吸着する吸着剤を分散させたもの等が用いられる。
【００３５】
電極のパターニングは、フォトリソグラフィーなどによる化学的エッチングで行なうこともできるし、レーザーなどを用いて物理的にエッチングすることもできる。また、マスクを重ねて真空蒸着やスパッタなどを行なってもよい。本発明において、有機ＥＬ素子は単一の画素でも使用できるが、好ましくは、発光色別に複数列設けられたドットアレイとして使用する。各発光色は１ラインでも、複数のラインになっていてもよい。１画素のサイズは、１０〜５００μｍ、好ましくは５０〜３００μｍである。
【００３６】
【実施例】
以下に本発明の実施例を記載するが、本発明はこれらに限定されるものではない。
【００３７】
５．０ｃｍ角の厚さ０．７ｍｍのガラス基板をアセトン、セミコクリーン洗浄液（フルウチ化学（株）製）、ＩＰＡ（イソプロピルアルコール）で超音波洗浄した。最後にＩＰＡ煮沸洗浄を行った後、ＵＶ／Ｏ３洗浄を行った。その基板をＥＢ（エレクトロンビーム）蒸着室に移動し、３つの波長領域（共振波長をλ０として、λ≦λ０−Δλ、λ０−Δλ≦λ≦λ０、λ０≦λの３つの領域）について図１のような反射率を満たす薄膜多層膜を表１のような材料、構成を用いて第２の反射ミラーとして作製し、それらを基板Ａ〜Ｇ及びＤ’、Ｄ’’、Ｄ’’’、Ｄ’’’’とした（基板Ｇ及びＤ’、Ｄ’’、Ｄ’’’、Ｄ’’’’については反射率を示す図は省略する）。その後、反対側に５４０ｎｍを不透過帯（反射率の高い波長領域）の中心とするλ／４多層膜（ＴｉＯ２、ＳｉＯ２からなる。ただし、他の材料でも本発明の効果は変わらない。）を第１の反射ミラーとして作製した。それらの基板をスパッタ室に移動し第１の反射ミラー側に透明電極（ＩＴＯ）を厚み０．１８μｍでスパッタした。
【００３８】
【表１】
2004146067.tif 000003
【００３９】
上記基板の透明電極上に下記の各層を形成して有機発光素子Ａ〜Ｇ及びＤ’、Ｄ’’、Ｄ’’’、Ｄ’’’’を作製した。４，４’−ビス［Ｎ−（１−ナフチル）−Ｎ−フェニルアミノ］ビフェニル（ＮＰＤ）を、蒸着速度０．３〜０．４ｎｍ／ｓｅｃで厚み４０ｎｍとなるように蒸着し（ホール輸送層）、下記の化合物１を蒸着速度０．３〜０．４ｎｍ／ｓｅｃで厚み２０ｎｍとなるように蒸着し（有機発光層）、さらに、トリス（８−キノリラト）アルミニウム（Ａｌｑ）を蒸着速度０．３〜０．６ｎｍ／ｓｅｃで厚み４０ｎｍとなるように蒸着した（有機発光層）。その上から、背面電極（陰極）をモル比でＭｇ／Ａｇ＝１０：１、厚み０．６μｍで蒸着を行った。その後、陰極上にＡｇ単独を０．５μｍの厚みで蒸着した。
なお、それぞれの素子とも共振波長λ０を５４０ｎｍに設定し、それぞれの素子における第１の反射ミラーと背面電極間の光学長は、透明電極、ホール輸送層、有機発光層各層の厚さと屈折率、及び第１の反射ミラーである多層膜への浸み込み量を考慮して、前記式（１）により、５４０ｎｍの半波長の整数倍になるように設定した。
【００４０】
【化１】
2004146067.tif 000004
【００４１】
これらの素子の光強度の角度依存性（０°、１５°、３０°、４５°、６０°、７５°）、パワー効率を調べた。その結果を図２、表２に示す。なお、図２、表２に記載のＩ（４５°）／Ｉ（０°）とは基板の法線方向に対して４５°の方向から測定した光強度をＩ（４５°）、０°の方向から測定した光強度をＩ（０°）としその比を取ったもので、小さいものほど指向性が高い。また、Ｇ及びＤ’、Ｄ’’、Ｄ’’’、Ｄ’’’’に関しては図は略したので、表２にまとめた結果より考察する。
【００４２】
【表２】
2004146067.tif 000005
【００４３】
この図２、表２に示される結果より、次のことが分かる。
まず、第２の反射ミラーがないＡのサンプルをＢのサンプルを比べることにより、第２の反射ミラーを有する本発明の素子の方が指向性は向上することがわかる。また、Δλの小さいサンプルＣの方が、さらにサンプルＢに比べて指向性が向上するもののパワー効率が低下することが分かる。パワー効率と指向性との両立は、ＤにおけるΔλの値が好ましいことが分かる。
第２の反射ミラーの角度依存性を表すｄλ（θ）／ｄθに関しては表２にまとめた。サンプルＥ〜Ｄまでｄλ（θ）／ｄθの値が小さくなるほど、指向性の向上が大きいことが分かる。サンプルＥ〜Ｄとなるにしたがってｎ１−ｎ２の値も小さくなっており（表１参照）、ｎ１−ｎ２の値が小さいほど指向性の向上には好ましいことが分かる。また、サンプルＧのように第２の反射ミラーをＳｎＯ２とＩｎ２Ｏ３とからなる透明導電膜の多層膜としても同様の効果が得られ、この場合、第２の反射ミラーを電極として用いることもでき、好ましい。
また、Ｄ’’’’のように積層数を極端に減らした場合、第２の反射ミラーのないＡと比べると指向性は向上するが、積層数の多いＤ’’’と比べると性能が劣ることが分かる。
【００４４】
図１に戻りＦのように、４００ｎｍ≦λ≦（λ０−Δλ）ｎｍ（Δλは５ｎｍ）における入射角θ（θ＝０°）の光に対する反射率の平均値Ｒ１（θ）がＤに比べて１００％により近い方が、指向性が高いことがわかる。
また、本発明においては第２の反射ミラーの面積を第１の反射ミラーの面積より小さくしたり、図３〜５のように第３のミラーを設置したりすることにより異なる波長の光をそれぞれ同一素子の違う箇所から取り出せた。すなわち、同一素子中において、異なる波長を得ることができた。
【００４５】
なお、本発明は緑の発光素子で確認したが、青、赤その他の発光素子、有機ＥＬ素子を構成する部分に関して他の有機材料を用いたさまざまな素子でも同様の結果が得られることは容易に推測できる。
【００４６】
【発明の効果】
本発明によれば、指向性の高い有機発光素子、特に、共振波長より短波の光が放出されるのを抑えることで指向性を向上させた光共振器型の有機発光素子を提供することができる。
【図面の簡単な説明】
【図１】実施例の発光素子Ａ〜Ｆにおける第２の反射ミラーの反射率を示す図である。
【図２】実施例の発光素子Ａ〜Ｆにおける強度プロファイル（発光強度の角度依存性（０°、１５°、３０°、４５°、６０°、７５°））とパワー効率を示す図である。
【図３】本発明の有機発光素子の一実施態様を示す図である。
【図４】図３における上面図である。
【図５】図３における上面図で表される有機発光素子の別態様を示す図である。
【符号の説明】
１　　基板
２　　第１の反射ミラー
３　　透明電極
４　　有機発光層
５　　背面電極
６　　第３〜第ｎ＋２の反射ミラー
【図１】
2004146067.tif 000006
【図２】
2004146067.tif 000007
【図３】
2004146067.tif 000008
【図４】
2004146067.tif 000009
【図５】
2004146067.tif 000010